КАТАЛИЗАТОР ДЛЯ СИНТЕЗА АЛКИЛМЕРКАПТАНОВ И СПОСОБ ЕГО ПОЛУЧЕНИЯ

1. Способ получения катализатора, включающего материал носителя и оксидную композицию, содержащую кислород совместно, по меньшей мере, с одним щелочным металлом и вольфрамом, указанный способ включает следующие стадии:
1) обеспечение, по меньшей мере, одного материала носителя, оксидного соединения вольфрама и, по меньшей мере, одного отдельного соединения щелочного металла,
2) смешивание материала носителя с оксидным соединением вольфрама и, по меньшей мере, одним отдельным соединением щелочного металла с целью получения каталитической композиции, и
3) формование полученной каталитической композиции.
3
3
2
2. Способ по п. 1, в котором оксидное соединение вольфрама выбирают из группы, включающей триоксид вольфрама (WO), вольфрамовую кислоту (WO·HO), метавольфрамовую кислоту, паравольфрамовую кислоту, изополивольфрамовые кислоты, гетерополивольфрамовые кислоты, аммониевые соли перечисленного, гидраты перечисленного и смеси перечисленного и, предпочтительно, выбирают из вольфрамовой кислоты, ортовольфрамата аммония, метавольфрамата аммония или паравольфрамата аммония.
3. Способ по п. 1 или 2, в котором, по меньшей мере, одно соединение щелочного металла представляет собой основное соединение щелочного металла, предпочтительно, выбранное из группы, включающей гидроксиды и карбонаты щелочных металлов, особенно предпочтительно, из группы, включающей гидроксиды и карбонаты натрия, калия, цезия и рубидия.
4. Способ по пп. 1 и 2, в котором материал носителя представляет собой оксидный неорганический материал носителя, предпочтительно, выбранный из группы, включающей оксид алюминия, диоксид кремния, диоксид титана, оксид циркония, аморфные алюмосиликаты и смеси перечисленного, и, предпочтительно, его применяют в форме частиц размером менее чем 1000 мкм.
5. Способ по пп. 1 и 2, в котором оксидное соединение вольфрама и отдельное соединение щелочного металла добавляют на материал носителя последовательно, и оксидное соединение вольфрама, предпочтительно, добавляют в твердом виде к материалу носителя или к смеси материала носителя и, по меньшей мере, одного соединения щелочного металла.
6. Способ по пп. 1 и 2, в котором, по меньшей мере, одно органическое и/или неорганическое связующее добавляют на одной из стадий 2 и 3 или на обеих этих стадиях.
7. Способ по пп. 1 и 2, в котором формование катализатора осуществляют путем экструзии или прессования, и способ предпочтительно включает следующие дополнительные стадии:
(i) сушку каталитической композиции и/или формованного катализатора, и
(ii) прокаливание каталитической композиции и/или формованного катализатора.
8. Катализатор, включающий материал носителя и оксидную композицию, содержащую кислород, совместно, по меньшей мере, с одним щелочным металлом и вольфрамом, и получаемый из частиц материала носителя размером менее 1000 мкм.
норм
9. Катализатор по п. 8, в котором стандартное отклонение (ст.откл.) нормированной концентрации вольфрама (C(W)) в поперечном сечении катализатора составляет менее 20, что определяют с помощью количественного EDX-анализа в соответствии со стандартом ISO 22309 (2006) в квадратных областях измерений, предпочтительно, в по меньшей мере, 10 квадратных областях измерений, длина стороны которых составляет в каждом случае 100 мкм, а их середины лежат на прямой линии и в каждом случае находятся на расстоянии 100 мкм от середины соседней квадратной области, причем середины первой и последней квадратных областей в каждом случае находятся на расстоянии 100 мкм от края поперечного сечения катализатора.
x
y
10. Катализатор по п. 8 или 9, отличительной особенностью которого является то, что оксидная композиция соответствует общей формуле AWO, в которой символы имеют следующие значения:
A представляет собой, по меньшей мере, один щелочной металл, предпочтительно, выбранный из группы, включающей натрий, калий, рубидий и цезий,
x представляет собой мольную долю, по меньшей мере, одного щелочного металла в расчете на содержание вольфрама в композиции, и предпочтительно составляет в диапазоне от 2:1 до 0,8:1, и
y представляет собой мольную долю кислорода в композиции, и предпочтительно находится в диапазоне от 3,4 до 4.
11. Катализатор по пп. 8 и 9, полученный способом, который включает стадию смешивания твердого соединения вольфрама, предпочтительно, твердого оксидного соединения вольфрама, с материалом носителя.
12. Катализатор по пп. 8 и 9, в котором содержание оксидной композиции, включающей щелочной металл и вольфрам, в катализаторе составляет более 15 мас.%, предпочтительно, более 25 мас.%, более предпочтительно, более 36 мас.%, особенно предпочтительно, более 40 мас.%, и, конкретно, более 45 мас.% в расчете на общую массу катализатора.
13. Катализатор по пп. 8 и 9, в котором материал носителя включает, по меньшей мере, одно оксидное неорганическое соединение, предпочтительно, выбранное из группы, включающей оксид алюминия, диоксид кремния, диоксид титана, оксид циркония, аморфные алюмосиликаты и смеси перечисленного.
14. Катализатор по пп. 8 и 9, дополнительно включающий, по меньшей мере, одно органическое и/или неорганическое связующее.
15. Катализатор по пп. 8 и 9, полученный способом по любому из пп. 1-7.
16. Способ получения алкилмеркаптанов по реакции между алканолами и сероводородом в присутствии катализатора по любому из пп. 8-15, или в присутствии катализатора, полученного способом по любому из пп. 1-7.